(57)【要約】【課題】耐ブロッキング性を有するとともに、良好な透明性およびギラツキ防止性を有する透明導電性フィルム及びこれを用いる表示素子、並びに該表示素子を備える画像表示装置を提供すること。【解決手段】本発明は、多角形状の開口部を有するブラックマトリックスを備える精細度が１５０ｐｐｉ以上の表示素子用の透明導電性フィルムであって、透明高分子基材と、前記透明高分子基材の第１主面側に設けられた透明導電層と、前記透明高分子基材と前記透明導電層との間および前記透明高分子基材の第１主面と反対側の第２主面の少なくとも一方に設けられた硬化樹脂層とを備え、前記硬化樹脂層が形成された側の最表面層は、表面に平坦部と隆起部とを有しており、前記隆起部の高さは前記平坦部から１０ｎｍより大きく、前記平坦部に平行な面が前記平坦部から１０ｎｍ離れた位置において前記隆起部と交差してなす断面形状の最大径は、前記ブラックマトリックスの開口部の隣接しない二辺間の距離の最小値よりも小さい。【選択図】図１
2014095896.tif 000002
【特許請求の範囲】
【請求項１】
多角形状の開口部を有するブラックマトリックスを備える精細度が１５０ｐｐｉ以上の表示素子用の透明導電性フィルムであって、
透明高分子基材と、
前記透明高分子基材の第１主面側に設けられた透明導電層と、
前記透明高分子基材と前記透明導電層との間および前記透明高分子基材の第１主面と反対側の第２主面の少なくとも一方に設けられた硬化樹脂層と
を備え、
前記硬化樹脂層が形成された側の最表面層は、表面に平坦部と隆起部とを有しており、
前記隆起部の高さは前記平坦部から１０ｎｍより大きく、
前記平坦部に平行な面が前記平坦部から１０ｎｍ離れた位置において前記隆起部と交差してなす断面形状の最大径は、前記ブラックマトリックスの開口部の隣接しない二辺間の距離の最小値よりも小さい透明導電性フィルム。
【請求項２】
前記硬化樹脂層は、表面にベース平坦部とベース隆起部とを有し、
前記最表面層の平坦部は前記ベース平坦部に起因し、前記隆起部は前記ベース隆起部に起因している請求項１に記載の透明導電性フィルム。
【請求項３】
前記硬化樹脂層は粒子を含み、
前記ベース隆起部は前記粒子に起因して形成されている請求項２に記載の透明導電性フィルム。
【請求項４】
前記硬化樹脂層のベース平坦部の厚さは、前記粒子の最頻粒子径より小さい請求項３に記載の透明導電性フィルム。
【請求項５】
前記硬化樹脂層は前記透明高分子基材と前記透明導電層との間に設けられており、
前記硬化樹脂層と前記透明導電層との間に屈折率調整層をさらに備える請求項１〜４のいずれか１項に記載の透明導電性フィルム。
【請求項６】
ヘイズが５％以下である請求項１〜５のいずれか１項に記載の透明導電性フィルム。
【請求項７】
前記透明高分子基材の第１主面側とは反対側の第２主面側に設けられた透明導電層をさらに備える請求項１〜６のいずれか１項に記載の透明導電性フィルム。
【請求項８】
請求項１〜７のいずれか１項に記載の透明導電性フィルムの長尺シートがロール状に巻回された透明導電性フィルム巻回体。
【請求項９】
請求項１〜７のいずれか１項に記載の透明導電性フィルムを備えるタッチパネル。
【請求項１０】
請求項１〜７のいずれか１項に記載の透明導電性フィルムを備える精細度が１５０ｐｐｉ以上の表示素子。
【請求項１１】
精細度が１５０ｐｐｉ以上の表示素子と請求項９に記載のタッチパネルとが積層された画像表示装置。
【発明の詳細な説明】
【技術分野】
【０００１】
本発明は、透明導電性フィルムおよびその用途に関する。
【背景技術】
【０００２】
透明高分子基材上に透明導電性薄膜が形成された透明導電性フィルムは、太陽電池や無機ＥＬ素子、有機ＥＬ素子用の透明電極、電磁波シールド材料、タッチパネル等に幅広く利用されている。特に、近年、携帯電話や携帯ゲーム機器、タブレットＰＣと呼ばれる電子機器等へのタッチパネルの搭載率が上昇しており透明導電性フィルムの需要が急速に拡大している。
【０００３】
タッチパネル等に用いられる透明導電性フィルムとしては、ポリエチレンテレフタレートフィルム等の可撓性の透明高分子基材上に、インジウム・スズ複合酸化物（ＩＴＯ）等の導電性金属酸化物膜が形成されたものが広く用いられている。このような透明導電性フィルムでは、透明高分子基材に当初から存在している傷を視認されないようにしたり、製造過程で生じ得る傷を防止したりする目的のために、基材上に硬化樹脂層（ハードコート層）を形成することがある。
【０００４】
一般に硬化樹脂層は表面平滑性が高いため、基材表面に硬化樹脂層が設けられた透明導電性フィルムは、滑り性や耐ブロッキング性が不足し、ハンドリング性に劣る等の問題を有している。また、フィルムの生産や加工を行う際には、生産性やハンドリング性の観点から長尺シートをロール状に巻回した巻回体とすることが多いが、滑り性が不足するフィルムは、フィルムをロール搬送する際や巻回体として巻取る際にフィルム表面にキズが生じ易く、さらにはロール状に巻回する際の巻き取り性に劣る傾向がある。また、耐ブロッキング性に劣るフィルムをロール状に巻回した場合には、巻回体の保管・運搬時にブロッキングが生じ易い。
【０００５】
このような問題を解決する観点から、透明プラスチックフィルムの表面に微細凹凸を形成することで、滑り性や耐ブロッキング性を向上させる技術が提案されている（特許文献１）。
【先行技術文献】
【特許文献】
【０００６】
【特許文献１】特開２００３−４５２３４号公報
【発明の概要】
【発明が解決しようとする課題】
【０００７】
しかしながら、特許文献１に記載されているように、プラスチックフィルムに微細凹凸を形成すると、その凹凸による光散乱に起因して、透明導電性フィルムの透明性が損なわれるなどの外観上の不良を生じる場合がある。
【０００８】
これに対し、比較的大きい粒子（例えば、硬化樹脂層の膜厚より大きい粒子）を硬化樹脂層に添加して隆起を形成することにより、少ない添加量で耐ブロッキング性を確保しつつ、同時に、添加量が少ないことによる高い透明性の維持を図るという方策も考えられる。
【０００９】
ところが、近年高精細化が進む液晶表示ディスプレイ等に上述のような粒子を利用する透明導電性フィルムを組み込むと、ギラツキが生じて外観性が損なわれる場合があることが判明した。
【００１０】
上記観点に鑑み、本発明は、耐ブロッキング性を有するとともに、良好な透明性およびギラツキ防止性を有する透明導電性フィルム及びこれを用いる表示素子、並びに該表示素子を備える画像表示装置を提供することを目的とする。
【課題を解決するための手段】
【００１１】
本発明者らは、前記課題を解決すべく鋭意検討した結果、高精細ディスプレイに対応した特定サイズの隆起部を有する最表面層を備える透明導電性フィルムが上記目的を達成し得ることを見出し本発明にいたった。
【００１２】
すなわち、本発明は、多角形状の開口部を有するブラックマトリックスを備える精細度が１５０ｐｐｉ以上の表示素子用の透明導電性フィルムであって、
透明高分子基材と、
前記透明高分子基材の第１主面側に設けられた透明導電層と、
前記透明高分子基材と前記透明導電層との間および前記透明高分子基材の第１主面と反対側の第２主面の少なくとも一方に設けられた硬化樹脂層と
を備え、
前記硬化樹脂層が形成された側の最表面層の表面には平坦部と隆起部とが形成されており、
前記隆起部の高さは前記平坦部から１０ｎｍより大きく、
前記平坦部に平行な面が前記平坦部から１０ｎｍ離れた位置において前記隆起部と交差してなす断面形状の最大径は、前記ブラックマトリックスの開口部の隣接しない二辺間の距離の最小値よりも小さい透明導電性フィルムである。
【００１３】
当該透明導電性フィルムでは、最表面層の表面における隆起部により良好な耐ブロッキング性を発揮することができる。また、フィルムの巻取性に優れるため、長尺シートをロール状に巻回した巻回体を容易に作製し得るために、その後のタッチパネルの形成等に用いる際の作業性に優れるとともに、コストや廃棄物低減にも寄与し得る。また、硬化樹脂層の表面全体に微細な凹凸を形成するのではなく平坦部と隆起部とを併存させているので、最表面層においても平坦部の中に隆起部が形成される状態となり、その結果、透明導電性フィルムの高い透明性を維持することができる。さらに、最表面層の隆起部の裾野（平坦部から１０ｎｍの高さの領域）の断面形状の最大径を表示素子のブラックマトリックスの開口部の隣接しない二辺間距離の最小値より小さくしているので、１５０ｐｐｉ以上の高精細表示素子に組み込んだ際にもギラツキを防止して表示素子の高精細化にも対応することができる。
【００１４】
前記硬化樹脂層は、表面にベース平坦部とベース隆起部とを有し、前記最表面層の平坦部は前記ベース平坦部に起因して形成され、前記隆起部は前記ベース隆起部に起因して形成されていることが好ましい。膜厚の増大や表面加工が比較的容易な硬化樹脂層にベース平坦部とベース隆起部を設けることにより、透明導電性フィルムの最表面層に対してもこれらベース平坦部及びベース隆起部に倣った平坦部及び隆起部を容易に付与することができる。
【００１５】
前記硬化樹脂層は粒子を含み、前記ベース隆起部は前記粒子に起因して形成されていることが好ましい。これにより効率良くかつ簡便にベース隆起部を形成することができ、ひいては最表面層において隆起部を形成可能となるとともに、透明性の向上（低ヘイズ化）を容易に図ることができる。
【００１６】
前記硬化樹脂層のベース平坦部の厚さを前記粒子の最頻粒子径より小さくすることで、ヘイズを低減させて透明性をより向上させることができる。
【００１７】
当該透明導電性フィルムでは、前記硬化樹脂層が前記透明高分子基材と前記透明導電層との間に設けられており、前記硬化樹脂層と前記透明導電層との間に屈折率調整層をさらに備えていてもよい。
【００１８】
当該透明導電性フィルムのヘイズは５％以下であることが好ましい。これにより高い透明性を発揮して良好な視認性を確保することができる。
【００１９】
当該透明導電性フィルムは、前記透明高分子基材の第１主面側とは反対側の第２主面側に設けられた透明導電層をさらに備えていてもよい。
【００２０】
当該透明導電性フィルムを長尺シート状とし、これをロール状に巻回した透明導電性フィルム巻回体の形態で用いてもよい。
【００２１】
本発明には、当該透明導電性フィルムを備えるタッチパネルや、当該透明導電性フィルムを備える精細度が１５０ｐｐｉ以上の表示素子、精細度が１５０ｐｐｉ以上の表示素子と当該タッチパネルとが積層された画像表示装置も含まれる。当該透明導電性フィルムによると、高精細化が進む表示素子等にも対応することができ、より鮮明な画像を獲得することができる。
【図面の簡単な説明】
【００２２】
【図１】本発明の一実施形態に係る透明導電性フィルムの模式的断面図である。
【図２】表示素子におけるブラックマトリックスの模式的平面図である。
【図３Ａ】ブラックマトリックスの開口部の一例を模式的に示す拡大平面図である。
【図３Ｂ】ブラックマトリックスの開口部の他の一例を模式的に示す拡大平面図である。
【図４Ａ】最表面層の隆起部の断面形状の最大径とブラックマトリックスの開口部の隣接しない二辺間の距離の最小値との関係を模式的に示す模式的平面図である。
【図４Ｂ】最表面層の隆起部の断面形状の最大径とブラックマトリックスの開口部の隣接しない二辺間の距離の最小値との関係を模式的に示す断面図である。
【図５】最表面層の隆起部の断面形状の最大径の一例を示す模式図である。
【発明を実施するための形態】
【００２３】
本発明の一実施形態について、図面を参照しながら以下に説明する。図１は、本発明の透明導電性フィルムの一実施形態を模式的に示す断面図である。透明導電性フィルム１０において、透明高分子基材１の一方の主面である第１主面１ａ側には、透明導電層３が形成されており、透明高分子基材１と透明導電層３との間および透明高分子基材１の他方の主面である第２主面１ｂ側のそれぞれに粒子５を含有する硬化樹脂層２ａ、２ｂ（以下、両者を合わせて「硬化樹脂層２」という場合がある。）が形成されている。さらに硬化樹脂層２ａと透明導電層３との間には屈折率調整層４が形成されている。透明導電性フィルム１０では、透明高分子基材１の両面に硬化樹脂層２ａ、２ｂが形成されているので、透明高分子基材１の第１主面１ａ側では透明導電層３が最表面層となり、第２主面１ｂ側では硬化樹脂層２ｂが最表面層となる。
【００２４】
また、硬化樹脂層２ａは、表面にベース平坦部２１及びベース隆起部２２を有する。透明導電性フィルム１０では、硬化樹脂層２ａの厚さに比して屈折率調整層４及び透明導電層３の各厚さを薄くしているので、硬化樹脂層２ａの表面に倣うように屈折率調整層４及び透明導電層３が積層されることになる。これにより、最表面層である透明導電層３は、硬化樹脂層２ａのベース平坦部２１及びベース隆起部２２に起因して、それぞれ平坦部３１及び隆起部３２を有することとなる。同様に、硬化樹脂層２ｂも平坦部及び隆起部を有する。
【００２５】
透明導電層３の隆起部３２の高さは、平坦部２１を基準として１０ｎｍより大きくなっているものの、１００ｎｍ以上３μｍ以下が好ましく、２００ｎｍ以上２μｍ以下がより好ましく、３００ｎｍ以上１．５μｍ以下がさらに好ましい。隆起部３２の高さを上記範囲とすることにより、耐ブロッキング性を満足すると同時に、ギラツキを十分に低減し、かつヘイズの上昇を十分に抑えることができる。
【００２６】
透明導電性フィルム１０においては、硬化樹脂層２が形成されている側の最表面層（本実施形態では、透明導電層３及び硬化樹脂層２ｂ）の隆起部の裾野付近の最大径と表示素子のブラックマトリックスの開口部の隣接しない二辺間の距離の最小値とが特定の関係を満たしている。この構成を以下に説明する。
【００２７】
ブラックマトリックス１１は、例えば液晶表示素子等におけるカラーフィルタの各画素（サブ画素）に対応させてＲ（赤色）、Ｇ（緑色）、Ｂ（青色）の光の透過を制御する部材として用いられ、図２に代表的に示すように、矩形の開口部Ｏ１がマトリクス状に形成された格子状の部材である。なお、表示素子の画素密度は開口部Ｏ１のサイズによって規定される。開口部Ｏ１は、２組の対向する平行な二辺で構成された矩形を有する。従って、開口部Ｏ１には、隣接しない二辺として短辺同士及び長辺同士が存在する。開口部Ｏ１では短辺間の距離及び長辺間の距離のうち長辺間の距離の方が短くなっているので、隣接しない二辺間の距離の最小値としては長辺間の距離Ｌ１となる。
【００２８】
図３Ａ及び３Ｂは、開口部の他の形態を示す平面図である。図３Ａに示す開口部Ｏ２の形状は平面視で平行四辺形となっており、隣接しない二辺間の距離の最小値としては長辺間の距離Ｌ２となる。また、図３Ｂに示す開口部Ｏ３の形状は、平面視で２つの平行四辺形（図３Ｂでは互いに合同）がその短辺で接して全体としてＶ字となるように組み合わさった形状となっており、ここでは、３組の対向する平行な二辺によって開口部Ｏ３が構成されていることになる。この場合、理論上、隣接しない二辺の組み合わせは６組（図３Ｂに示したように、各辺にＡ〜Ｆを割り当て、対称性を考慮して重複を除くと、Ａ−Ｃ間、Ａ−Ｄ間、Ａ−Ｅ間、Ｂ−Ｄ間、Ｂ−Ｅ間、Ｂ−Ｆ間の６組）存在することになるが、このうちＢ−Ｆ間の距離Ｌ３が隣接しない二辺間の距離の最小値に該当することになる。他の形態の開口部についても同様の考えに基づき、隣接しない二辺間の距離の最小値を求めることができる。
【００２９】
図４Ａ及びＢは、透明導電性フィルムと表示素子を積層した際に、表示素子を構成するブラックマトリックスのみを抜き出し、このブラックマトリックスと透明導電性フィルムとを積層体として示した模式図である。図４Ａは、ブラックマトリックス１１側からその積層体を平面視した模式図であり、図４Ｂは、図４ＡのＸ−Ｘ線断面図である。透明導電性フィルム１０において、最表面層である透明導電層３の平坦部３１に平行な面Ｐが平坦部３１から１０ｎｍ離れた位置において隆起部３２と交差してなす断面形状Ｃ１の最大径ｄ１が、表示素子のブラックマトリックス１１の開口部Ｏ１における隣接しない二辺間（ここでは長辺間）の距離の最小値Ｌ１よりも小さくなっている。なお、説明の便宜上、図４Ａにおいて、開口部Ｏ１の内側には隆起部３２全体を図示しているわけではなく上記断面形状Ｃ１のみを図示し、また、図４Ｂでは、図１の透明導電性フィルムの構成要素のうち、透明高分子基材１及び透明高分子基材１の第１主面１ａ側の透明導電層３の表面の輪郭３ａのみを示している。もちろん、透明高分子基材の第２主面１ｂ側にも最表面層として硬化樹脂層２ｂが設けられているので、この硬化樹脂層２ｂにおける隆起部についても上記と同様の関係が成り立つ。
【００３０】
隆起部の裾野の断面形状の最大径は、ブラックマトリックスの開口部の隣接しない二辺間の距離の最小値より小さければよく、上記最大径は上記開口部の隣接しない二辺間の距離の最小値の１０〜９５％であることが好ましく、１０〜８０％であることがより好ましい。
【００３１】
透明導電性フィルム１０では、最表面層の隆起部の裾野付近のサイズとブラックマトリックスの開口部の開口サイズとが特定の関係にあるので、耐ブロッキング性を付与しつつ、高精細度の表示素子との組み合わせでもギラツキを防止することができる。
【００３２】
また、図４Ａ及び４Ｂでは、透明導電層３とブラックマトリックス１１とが対向するように両者を積層させているが、積層形態はこれに限定されず、透明高分子基材１の第２主面１ｂ側の硬化樹脂層２ｂとブラックマトリックス１１とが対向するような積層形態であってもよい。いずれの積層形態であっても、最表面層の隆起部の断面形状の最大径はブラックマトリックスの開口部の隣接しない二辺間の距離の最小値より小さくなる。
【００３３】
図５は、平坦部と平行な面と隆起部とが交差してなす断面形状の他の形態を示す模式図である。図４Ａの断面形状Ｃ１は円形であるのに対し、図５の断面形状Ｃ２は楕円となっている。この場合の最大径ｄ２は楕円の長径と一致する。
【００３４】
透明導電性フィルムのヘイズは、要求される透明性を確保可能であれば特に限定されないものの、５％以下が好ましく、４％以下がより好ましく、３％以下がさらに好ましい。なお、ヘイズの下限は０％が好ましいものの、最表面層の隆起部等の存在により、一般的に０．３％以上となることが多い。
【００３５】
＜透明高分子基材＞
透明高分子基材１としては、特に制限されないが、透明性を有する各種のプラスチックフィルムが用いられる。例えば、その材料として、ポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、ポリノルボルネン系樹脂などのポリシクロオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中で特に好ましいのは、ポリエステル系樹脂、ポリカーボネート系樹脂、ポリオレフィン系樹脂である。
【００３６】
透明高分子基材１の厚さは、２〜２００μｍの範囲内であることが好ましく、２０〜１８０μｍの範囲内であることがより好ましい。透明高分子基材１の厚さが２μｍ未満であると、透明高分子基材１の機械的強度が不足し、フィルム基材をロール状にして透明導電層４を連続的に形成する操作が困難になる場合がある。一方、厚さが２００μｍを超えると、透明導電層４の耐擦傷性やタッチパネル用としての打点特性の向上が図れない場合がある。
【００３７】
透明高分子基材１には、表面に予めスパッタリング、コロナ放電、火炎、紫外線照射、電子線照射、化成、酸化などのエッチング処理や下塗り処理を施して、フィルム基材上に形成される硬化樹脂層や透明導電層等との密着性を向上させるようにしてもよい。また、硬化樹脂層や透明導電層を形成する前に、必要に応じて溶剤洗浄や超音波洗浄などにより、フィルム基材表面を除塵、清浄化してもよい。
【００３８】
＜硬化樹脂層＞
硬化樹脂層２は、上述のように、表面にベース平坦部２１とベース隆起部２２とを有する。ベース隆起部２２は、硬化樹脂層２に含まれる粒子５に起因して形成されている。ベース隆起部２２の高さは、ベース平坦部２２を基準として１０ｎｍより大きく、好ましくは１００ｎｍ以上３μｍ以下であり、より好ましくは２００ｎｍ以上２μｍ以下であり、さらに好ましくは３００ｎｍ以上１．５μｍ以下である。ベース隆起部２２の高さを上記範囲に設定することで、最表面層（図１の第１主面１ａ側では透明導電層３、第２主面１ｂ側では硬化樹脂層２ｂ）に所定の隆起部を付与することができ、その結果、透明導電性フィルム１０の耐ブロッキング性を満足すると同時に、ギラツキを十分に低減し、かつヘイズの上昇を十分に抑えることができる。
【００３９】
硬化樹脂層２のベース平坦部２１の厚さは、特に限定されないものの、２００ｎｍ以上３０μｍ以下であることが好ましく、５００ｎｍ以上１０μｍ以下であることがより好ましく、８００ｎｍ以上５μｍ以下であることがさらに好ましい。硬化樹脂層のベース平坦部の厚さが過度に小さいと、透明高分子基材からのオリゴマー等の低分子量成分の析出を抑止することができず、透明導電性フィルムや、これを用いたタッチパネルの視認性が悪化する傾向がある。一方、硬化樹脂層のベース平坦部の厚さが過度に大きいと、透明導電層の結晶化時やタッチパネルの組み立て時の加熱によって、硬化樹脂層形成面を内側として透明導電性フィルムがカールする傾向がある。そのため、硬化樹脂層のベース平坦部の厚さが大きい場合は、耐ブロッキング性や易滑性とは別の問題で、フィルムの取り扱い性に劣る傾向がある。なお、本明細書において、硬化樹脂層のベース平坦部の厚さとは、硬化樹脂層のベース平坦部における平均厚さを指す。
【００４０】
さらに、硬化樹脂層２のベース平坦部２１の厚さを粒子５の最頻粒子径より小さくすることで、ヘイズを低減させて透明性をより向上させることができるので好ましい。
【００４１】
粒子の最頻粒子径は、最表面層の隆起部のサイズや硬化樹脂層２のベース平坦部２１の厚さとの関係などを考慮して適宜設定することができ、特に限定されない。なお、透明導電性フィルムに耐ブロッキング性を十分に付与し、かつヘイズの上昇を十分に抑制するという観点から、粒子の最頻粒子径は５００ｎｍ以上３０μｍ以下であることが好ましく、８００ｎｍ以上２０μｍ以下であることがより好ましく、１μｍ以上１０μｍ以下であることがより好ましい。なお、本明細書において、「最頻粒子径」とは、粒子分布の極大値を示す粒径をいい、フロー式粒子像分析装置（Ｓｙｓｍｅｘ社製、製品名「ＦＰＩＡ−３０００Ｓ」）を用いて、所定条件下（Ｓｈｅａｔｈ液：酢酸エチル、測定モード：ＨＰＦ測定、測定方式：トータルカウント）で測定することによって求められる。測定試料は、粒子を酢酸エチルで１．０重量％に希釈し、超音波洗浄機を用いて均一に分散させたものを用いる。
【００４２】
粒子は多分散粒子及び単分散粒子のいずれでもよいが、隆起部の付与の容易性やギラツキ防止性を考慮すると単分散粒子が好ましい。単分散粒子の場合は、粒子の粒径と最頻粒子径とが実質的に同一と見なすことができる。
【００４３】
硬化樹脂層中の粒子の含有量は、樹脂組成物の固形分１００重量部に対して０．０１〜５重量部であることが好ましく、０．０２〜１重量部であることがより好ましく、０．０５〜０．５重量部であることがさらに好ましい。硬化樹脂層中の粒子の含有量が小さいと、硬化樹脂層の表面に耐ブロッキング性や易滑性を付与するのに十分なベース隆起部が形成され難くなる傾向がある。一方、粒子の含有量が大きすぎると、粒子による光散乱に起因して透明導電性フィルムのヘイズが高くなり、視認性が低下する傾向がある。また、粒子の含有量が大きすぎると、硬化樹脂層の形成時（溶液の塗布時）に、スジが発生し、視認性が損なわれたり、透明導電層の電気特性が不均一となったりする場合がある。
【００４４】
（樹脂組成物）
硬化樹脂層２を形成する樹脂組成物としては粒子の分散が可能で、硬化樹脂層形成後の皮膜として十分な強度を持ち、透明性のあるものを特に制限なく使用できる。用いる樹脂としては熱硬化型樹脂、熱可塑型樹脂、紫外線硬化型樹脂、電子線硬化型樹脂、二液混合型樹脂などがあげられるが、これらのなかでも紫外線照射による硬化処理にて、簡単な加工操作にて効率よく皮膜を形成することができる紫外線硬化型樹脂が好適である。
【００４５】
紫外線硬化型樹脂としては、ポリエステル系、アクリル系、ウレタン系、アミド系、シリコーン系、エポキシ系等の各種のものがあげられ、紫外線硬化型のモノマー、オリゴマー、ポリマー等が含まれる。好ましく用いられる紫外線硬化型樹脂は、例えば紫外線重合性の官能基を有するもの、なかでも当該官能基を２個以上、特に３〜６個有するアクリル系のモノマーやオリゴマー成分を含むものがあげられる。また、紫外線硬化型樹脂には、紫外線重合開始剤が配合されている。
【００４６】
樹脂層の形成材料には、前記材料に加えて、レベリング剤、チクソトロピー剤、帯電防止剤等の添加剤を用いることができる。チクソトロピー剤を用いると、微細凹凸形状表面における突出粒子の形成に有利である。チクソトロピー剤としては、０．１μｍ以下のシリカ、マイカ等があげられる。これら添加剤の含有量は、通常、紫外線硬化型樹脂１００重量部に対して、１５重量部以下程度、好ましくは０．０１〜１５重量部、とするのが好適である。
【００４７】
（粒子）
硬化樹脂層２に含有される粒子としては、各種金属酸化物、ガラス、プラスチックなどの透明性を有するものを特に制限なく使用することができる。例えばシリカ、アルミナ、チタニア、ジルコニア、酸化カルシウム等の無機系粒子、ポリメチルメタクリレート、ポリスチレン、ポリウレタン、アクリル系樹脂、アクリル−スチレン共重合体、ベンゾグアナミン、メラミン、ポリカーボネート等の各種ポリマーからなる架橋又は未架橋の有機系粒子やシリコーン系粒子などがあげられる。前記粒子は、１種または２種以上を適宜に選択して用いることができるが、有機系粒子が好ましい。有機系粒子としては、屈折率の観点から、アクリル系樹脂が好ましい。
【００４８】
（コーティング組成物）
硬化樹脂層を形成するのに用いられるコーティング組成物は、上記の樹脂、粒子、および溶媒を含む。また、コーティング組成物は、必要に応じて、種々の添加剤を添加することができる。このような添加剤として、帯電防止剤、可塑剤、界面活性剤、酸化防止剤、及び紫外線吸収剤などの常用の添加剤が挙げられる。
【００４９】
コーティング組成物は、上記の樹脂および粒子を、必要に応じて溶媒、添加剤、触媒等と混合することにより調製される。コーティング組成物中の溶媒は、特に限定されるものではなく、用いる樹脂や塗装の下地となる部分の材質および組成物の塗装方法などを考慮して適時選択される。溶媒の具体例としては、例えば、トルエン、キシレンなどの芳香族系溶媒；メチルエチルケトン、アセトン、メチルイソブチルケトン、シクロヘキサノンなどのケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、プロピレングリコールモノメチルエーテル、アニソール、フェネトールなどのエーテル系溶媒；酢酸エチル、酢酸ブチル、酢酸イソプロピル、エチレングリコールジアセテートなどのエステル系溶媒；ジメチルホルムアミド、ジエチルホルムアミド、Ｎ−メチルピロリドンなどのアミド系溶媒；メチルセロソルブ、エチルセロソルブ、ブチルセロソルブなどのセロソルブ系溶媒；メタノール、エタノール、プロパノールなどのアルコール系溶媒；ジクロロメタン、クロロホルムなどのハロゲン系溶媒；などが挙げられる。これらの溶媒を単独で使用してもよく、また２種以上を併用して使用してもよい。これらの溶媒のうち、エステル系溶媒、エーテル系溶媒、アルコール系溶媒およびケトン系溶媒が好ましく使用される。
【００５０】
コーティング組成物において、粒子は溶液中に分散されていることが好ましい。溶液中に粒子を分散させる方法としては、樹脂組成物溶液に粒子を添加して混合する方法や、予め溶媒中に分散させた粒子を樹脂組成物溶液に添加する方法等、各種公知の方法を採用することができる。
【００５１】
コーティング組成物の固形分濃度は、１重量％〜７０重量％が好ましく、２重量％〜５０重量％がより好ましく、５重量％〜４０重量％が最も好ましい。固形分濃度が低くなりすぎると、塗布後の乾燥工程で硬化樹脂層表面のベース隆起部のばらつきが大きくなり、硬化樹脂層表面のベース隆起部が大きくなった部分のヘイズが上昇する場合がある。一方、固形分濃度が大きくなりすぎると、含有成分が凝集しやすくなり、その結果、凝集部分が顕在化して透明導電性フィルムの外観を損ねる場合がある。
【００５２】
（塗布および硬化）
硬化樹脂層は、基材上に、上記のコーティング組成物を塗布することにより形成される。透明高分子基材１上へのコーティング組成物の塗布は、図１のような本実施形態の場合には基材の両面に行う。なお、コーティング組成物は、透明高分子基材１上に直接行ってもよく、透明高分子基材１上に形成されたアンダーコート層等の上に行うこともできる。
【００５３】
コーティング組成物の塗布方法は、コーティング組成物および塗装工程の状況に応じて適時選択することができ、例えばディップコート法、エアーナイフコート法、カーテンコート法、ローラーコート法、ワイヤーバーコート法、グラビアコート法、ダイコート法やエクストルージョンコート法などにより塗布することができる。
【００５４】
コーティング組成物を塗布後、塗膜を硬化させることによって、硬化樹脂層を形成することができる。樹脂組成物が光硬化性である場合は、必要に応じた波長の光を発する光源を用いて光を照射することによって、硬化させることができる。照射する光として、例えば、露光量１５０ｍＪ／ｃｍ２以上の光、好ましくは２００ｍＪ／ｃｍ２〜１０００ｍＪ／ｃｍ２の光を用いることができる。またこの照射光の波長は特に限定されるものではないが、例えば３８０ｎｍ以下の波長を有する照射光などを用いることができる。なお、光硬化処理の際に加熱を行ってもよい。
【００５５】
＜透明導電層＞
透明導電層３の構成材料は特に限定されず、インジウム、スズ、亜鉛、ガリウム、アンチモン、チタン、珪素、ジルコニウム、マグネシウム、アルミニウム、金、銀、銅、パラジウム、タングステンからなる群より選択される少なくとも１種の金属の金属酸化物が好適に用いられる。当該金属酸化物には、必要に応じて、さらに上記群に示された金属原子を含んでいてもよい。例えば酸化スズを含有する酸化インジウム（ＩＴＯ）、アンチモンを含有する酸化スズ（ＡＴＯ）などが好ましく用いられる。
【００５６】
透明導電層３の厚さは特に制限されないが、その表面抵抗を１×１０３Ω／□以下の良好な導電性を有する連続被膜とするには、厚さを１０ｎｍ以上とするのが好ましい。膜厚が、厚くなりすぎると透明性の低下などをきたすため、１５〜３５ｎｍであることが好ましく、より好ましくは２０〜３０ｎｍの範囲内である。透明導電層３の厚さが１５ｎｍ未満であると膜表面の電気抵抗が高くなり、かつ連続被膜になり難くなる。また、透明導電層３の厚さが３５ｎｍを超えると透明性の低下などをきたす場合がある。
【００５７】
透明導電層３の形成方法は特に限定されず、従来公知の方法を採用することができる。具体的には、例えば真空蒸着法、スパッタリング法、イオンプレーティング法等のドライプロセスを例示できる。また、必要とする膜厚に応じて適宜の方法を採用することもできる。なお、図１に示すように、硬化樹脂層２ａ形成面側に透明導電層３を形成する場合、透明導電層３がスパッタリング法等のドライプロセスによって形成されれば、透明導電層３の表面は、その下地層である硬化樹脂層２ａ表面のベース平坦部及びベース隆起部の形状をほぼ維持する。そのため、硬化樹脂層２ａ上に透明導電層３が形成されている場合においても、透明導電層３表面にも耐ブロッキング性および易滑性を好適に付与することができる。
【００５８】
透明導電層３は、必要に応じて加熱アニール処理（例えば、大気雰囲気下、８０〜１５０℃で３０〜９０分間程度）を施して結晶化することができる。透明導電層を結晶化することで、透明導電層が低抵抗化されることに加えて、透明性および耐久性が向上する。透明導電性フィルム１０において硬化樹脂層２ａの厚さを上記範囲とすることにより、加熱アニール処理の際にもカールの発生が抑制され、ハンドリング性に優れる。
【００５９】
また、透明導電層３は、エッチング等によりパターン化してもよい。例えば、静電容量方式のタッチパネルやマトリックス式の抵抗膜方式のタッチパネルに用いられる透明導電性フィルムにおいては、透明導電層３がストライプ状にパターン化されることが好ましい。なお、エッチングにより透明導電層３をパターン化する場合、先に透明導電層３の結晶化を行うと、エッチングによるパターン化が困難となる場合がある。そのため、透明導電層３のアニール処理は、透明導電層３をパターン化した後に行うことが好ましい。
【００６０】
＜屈折率調整層＞
本実施形態の透明導電性フィルム１０においては、硬化樹脂層層２ａと透明導電層３との間に、透明導電層の密着性や反射特性の制御等を目的として屈折率調整層４が設けられている。屈折率調整層は１層でもよく、２層あるいはそれ以上設けてもよい。屈折率調整層は、無機物、有機物、あるいは無機物と有機物との混合物により形成される。屈折率調整層を形成する材料としては、ＮａＦ、Ｎａ３ＡｌＦ６、ＬｉＦ、ＭｇＦ２、ＣａＦ２、ＳｉＯ２、ＬａＦ３、ＣｅＦ３、Ａｌ２Ｏ３、ＴｉＯ２、Ｔａ２Ｏ５、ＺｒＯ２、ＺｎＯ、ＺｎＳ、ＳｉＯｘ（ｘは１．５以上２未満）などの無機物や、アクリル樹脂、ウレタン樹脂、メラミン樹脂、アルキド樹脂、シロキサン系ポリマーなどの有機物が挙げられる。特に、有機物として、メラミン樹脂とアルキド樹脂と有機シラン縮合物の混合物からなる熱硬化型樹脂を使用することが好ましい。屈折率調整層は、上記の材料を用いて、グラビアコート法やバーコート法などの塗工法、真空蒸着法、スパッタリング法、イオンプレーティング法などにより形成できる。
【００６１】
屈折率調整層４の厚さは、１０ｎｍ〜２００ｎｍであることが好ましく、２０ｎｍ〜１５０ｎｍであることがより好ましく、２０ｎｍ〜１３０ｎｍであることがさらに好ましい。屈折率調整層の厚さが過度に小さいと連続被膜となりにくい。また、屈折率調整層の厚さが過度に大きいと、透明導電性フィルムの透明性が低下したり、屈折率調整層にクラックが生じ易くなったりする傾向がある。また、屈折率調整層がこのようなナノオーダーレベルの厚さで形成されれば、屈折率調整層の透明導電層３側の表面は、その下地層である硬化樹脂層２表面の隆起形状をほぼ維持する。そして、透明導電層３の表面においてもその隆起形状が維持されて隆起部３２が形成されるために、耐ブロッキング性および易滑性を有する透明導電性フィルムとすることができる。
【００６２】
屈折率調整層は、平均粒径が１ｎｍ〜５００ｎｍのナノ微粒子を有していてもよい。屈折率調整層中のナノ微粒子の含有量は０．１重量％〜９０重量％であることが好ましい。屈折率調整層に用いられるナノ微粒子の平均粒径は、上述のように１ｎｍ〜５００ｎｍの範囲であることが好ましく、５ｎｍ〜３００ｎｍであることがより好ましい。また、屈折率調整層中のナノ微粒子の含有量は１０重量％〜８０重量％であることがより好ましく、２０重量％〜７０重量％であることがさらに好ましい。屈折率調整層中にナノ微粒子を含有することによって、屈折率調整層自体の屈折率の調整を容易に行うことができる。
【００６３】
ナノ微粒子を形成する無機酸化物としては、例えば、酸化ケイ素（シリカ）、中空ナノシリカ、酸化チタン、酸化アルミニウム、酸化亜鉛、酸化錫、酸化ジルコニウム等の微粒子があげられる。これらの中でも、酸化ケイ素（シリカ）、酸化チタン、酸化アルミニウム、酸化亜鉛、酸化錫、酸化ジルコニウムの微粒子が好ましい。これらは１種を単独で用いてもよく、２種以上を併用してもよい。
【００６４】
＜透明導電性フィルム巻回体＞
本実施形態の透明導電性フィルム１０は、長尺シートがロール状に巻回された透明導電性フィルム巻回体とすることができる。透明導電性フィルムの長尺シートの巻回体は、透明高分子基材として長尺シートのロール状巻回体を用い、前述の硬化樹脂層、透明導電層、および屈折率調整層等の付加的な層を、いずれもロール・トゥー・ロール法により形成することによって形成し得る。このような巻回体の形成にあたっては、透明導電性フィルムの表面に、弱粘着層を備える保護フィルム（セパレータ）を貼り合わせた上で、ロール状に巻回してもよいが、本実施形態の透明導電性フィルムは、滑り性や耐ブロッキング性が改善されているために、保護フィルムを用いずとも透明導電性フィルムの長尺シートの巻回体を形成し得る。すなわち、滑り性や耐ブロッキング性が改善されていることによって、ハンドリング時のフィルム表面へのキズの発生が抑止されるとともにフィルムの巻取性に優れるため、表面に保護フィルムを貼り合わせずとも、長尺シートをロール状に巻回した巻回体を得られ易い。このように、本実施形態の透明導電性フィルムは、保護フィルムを用いることなく長尺シートの巻回体を形成し得るために、その後のタッチパネルの形成等に用いる際の作業性に優れる。また、工程部材である保護フィルムを不要とすることによって、コスト削減や廃棄物低減にも寄与し得る。
【００６５】
＜タッチパネル＞
透明導電性フィルム１０は、例えば、静電容量方式、抵抗膜方式などのタッチパネルに好適に適用できる。
【００６６】
タッチパネルの形成に際しては、透明導電性フィルムの一方または両方の主面に透明な粘着剤層を介して、ガラスや高分子フィルム等の他の基材等を貼り合わせることができる。例えば、透明導電性フィルムの透明導電層３が形成されていない側の面に透明な粘着剤層を介して透明基体が貼り合わせられた積層体を形成してもよい。透明基体は、１枚の基体フィルムからなっていてもよく、２枚以上の基体フィルムの積層体（例えば透明な粘着剤層を介して積層したもの）であってもよい。また、透明導電性フィルムに貼り合わせる透明基体の外表面にハードコート層を設けることもできる。
【００６７】
透明導電性フィルムと基材との貼り合わせに用いられる粘着剤層としては、透明性を有するものであれば特に制限なく使用できる。具体的には、例えば、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系などのポリマーをベースポリマーとするものを適宜に選択して用いることができる。特に、光学的透明性に優れ、適度な濡れ性、凝集性及び接着性等の粘着特性を示し、耐候性や耐熱性等にも優れるという点からは、アクリル系粘着剤が好ましく用いられる。
【００６８】
上記の本発明にかかる透明導電性フィルムを、タッチパネルの形成に用いた場合、タッチパネル形成時のハンドリング性に優れる。そのため、透明性および視認性に優れたタッチパネルを生産性高く製造することが可能である。
【００６９】
＜表示素子＞
本実施形態の透明導電性フィルムは、例えば、液晶表示素子や固体撮像素子といった各種表示素子の透明部材の帯電防止や電磁波遮断、液晶調光ガラス、透明ヒーター等として好適に利用できる。本実施形態の透明導電性フィルムの最表面の隆起部は、これらの表示素子に含まれるブラックマトリックスの開口部サイズと特定の関係を有しているので、より高精細な表示素子とすることができる。
【００７０】
＜画像表示装置＞
本実施形態の画像表示装置は、画像表示素子および上述のタッチパネルを有する。画像表示素子は、一般的に画像表示セルの視認側にブラックマトリックスを有するカラーフィルタを備え、視認側と反対側に偏光板を備える。画像表示セルとしては、液晶セルや有機ＥＬセル等を用いることができる。本実施形態に係るタッチパネルと各種表示素子とを組み合わせることにより、ギラツキが抑制され、より高精細な画像表示装置（例えば、液晶タッチパネル等）を作製することができる。
【００７１】
［他の実施形態］
【００７２】
図１に示した実施形態では、透明導電層３は透明高分子基材１の一方の第１主面１ａ側にのみ設けられているが、これに限定されず、他方の第２主面１ｂ側にも設けられていてもよい。この場合、図１に示すように下地層として硬化樹脂層２ｂが形成されていると、その硬化樹脂層２ｂのベース平坦部とベース隆起部とに起因して、第２主面１ｂ側に設けられた透明導電層の表面にも平坦部と隆起部とが形成されることになる。
【００７３】
硬化樹脂層のベース隆起部の形成方法は、図１のように硬化樹脂層に粒子を分散含有させて隆起形状を付与する方法のほか、適宜な方式を採用することができる。たとえば、硬化樹脂層上に別途硬化樹脂層を塗工付加し、当該硬化樹脂層表面に、金型による転写方式等によりベース隆起部を付与する方法があげられる。また、可能である限り、前記硬化樹脂層の形成に用いたフィルムの表面を、予め、サンドブラストやエンボスロール、化学エッチング等の適宜な方式で粗面化処理してフィルム表面に隆起形状を付与する方法等により、硬化樹脂層を形成する部材そのものの表面をベース隆起部として形成する方法があげられる。これらベース隆起部の形成方法は、二種以上の方法を組み合わせ、異なる状態のベース隆起部を複合させた層として形成してもよい。前記硬化樹脂層の形成方法のなかでも、形状付与の容易性やヘイズの増加抑制等の観点より、粒子を分散含有する硬化樹脂層を設ける方法が好ましい。
【実施例】
【００７４】
以下、本発明に関して実施例を用いて詳細に説明するが、本発明はその要旨を超えない限り、以下の実施例に限定されるものではない。実施例中、特に示さない限り「部」とあるのは「重量部」を意味する。
【００７５】
［実施例１］
最頻粒子径３．０μｍの複数の単分散粒子（積水樹脂社製、商品名「ＳＳＸ１０５」）とバインダー樹脂（ＤＩＣ社製、商品名「ユニディックＥＬＳ−８８８）とを含み、溶媒を酢酸エチルとするコーティング組成物を準備した。次に、厚さ１００μｍ（日本ゼオン社製、商品名「ゼオノア」）からなる長尺基材の片面に、コーティング組成物をグラビアコーターを用いて乾燥後の厚さが１．０μｍとなるように塗布し、８０℃で１分間加熱することにより塗膜を乾燥させた。その後、高圧水銀ランプにて、積算光量２５０ｍＪ／ｃｍ２の紫外線を照射することで、硬化樹脂層を形成した。粒子の添加部数については樹脂１００部に対して０．０７部添加した。なお、硬化樹脂層のベース平坦部の厚さは、分光計測計（大塚電子製  商品名「ＭＣＰＤ２０００」）を用いて、フィルムの幅方向に等間隔の５点について測定した厚さの平均値から求めた。
【００７６】
次に、硬化樹脂層の表面に、屈折率調整剤（ＪＳＲ社製、商品名「オプスターＫＺ６６６１」をグラビアコーターを用いて塗布し、６０℃で１分間加熱することにより塗膜を乾燥させた。その後、高圧水銀ランプにて、積算光量２５０ｍＪ／ｃｍ２の紫外線を照射して硬化処理を施すことで、厚さ１００ｎｍで屈折率１．６５の屈折率調整層を形成した。その後、硬化樹脂層及び屈折率調整層を有する長尺基材を巻き取り式スパッタ装置に投入し、屈折率調整層の表面に、透明導電体層として厚さ２７ｎｍのインジウム・スズ酸化物層（アルゴンガス９８％と酸素２％とからなる０．４Ｐａの雰囲気中、酸化インジウム９７重量％−酸化スズ３重量％からなる焼結体を用いたスパッタリング）と、金属層として厚さ２００ｎｍの銅層を順次積層した。この際、上記の屈折率調整層、透明導電層および金属層は、上記硬化樹脂層のベース平坦部及びベース隆起部に沿うように積層した。これにより透明導電性フィルムを作製した。
【００７７】
［実施例２］
粒子として最頻粒子径２．５μｍの単分散粒子（日本触媒社製、商品名「シーホスターＫＥ−Ｐ２５０」）を用い、樹脂１００部に対する添加部数を０．４部としたこと以外は、実施例１と同様に透明導電性フィルムを作製した。
【００７８】
［実施例３］
粒子として最頻粒子径１．８μｍの単分散粒子（綜研社製、商品名「ＭＸ−１８０ＴＡ」）を用い、樹脂１００部に対する添加部数を０．２部としたこと以外は、実施例１と同様に透明導電性フィルムを作製した。
【００７９】
［実施例４］
長尺基材の両面に硬化樹脂層を形成したこと以外は、実施例３と同様に透明導電性フィルムを作製した。
【００８０】
［実施例５］
粒子として最頻粒子径２．０μｍの単分散粒子（積水樹脂社製、商品名「ＸＸ１３４ＡＡ」）を用い、樹脂１００部に対する添加部数を０．２部としたこと以外は、実施例１と同様に透明導電性フィルムを作製した。
【００８１】
［実施例６］
粒子として最頻粒子径１．５μｍの単分散粒子（日本触媒社製、商品名「シーホスターＫＥ−Ｐ１５０」）を用い、樹脂１００部に対する添加部数を０．４部としたこと以外は、実施例１と同様に透明導電性フィルムを作製した。
【００８２】
［実施例７］
粒子として最頻粒子径１．３μｍの単分散粒子（綜研社製、商品名「ＳＸ−１３０Ｈ」）を用い、樹脂１００部に対する添加部数を０．４部としたこと以外は、実施例１と同様に透明導電性フィルムを作製した。
【００８３】
［実施例８］
粒子として最頻粒子径３．５μｍの単分散粒子（積水樹脂社製、商品名「ＸＸ１２１ＡＡ」）を用い、樹脂１００部に対する添加部数を０．１部とし、硬化後の硬化樹脂層の膜厚を２．０μｍとしたこと以外は、実施例１と同様に透明導電性フィルムを作製した。
【００８４】
［比較例１］
粒子として最頻粒子径５μｍの単分散粒子（積水樹脂社製、商品名「ＸＸ８３ＡＡ」）を用い、樹脂１００部に対する添加部数を０．１部としたこと以外は、実施例１と同様に透明導電性フィルムを作製した。
【００８５】
［評価］
実施例および比較例で得られたそれぞれの透明導電性フィルムについて、下記の評価を行った。
【００８６】
（ギラツキ判定）
作製した透明導電性フィルムを５ｃｍ角に切り取り、評価サンプルとした。別途、隣接しない二辺間の距離の最小値が表１に示す値を有する矩形の開口部（図２に示す形状）が形成されたブラックマトリックスを備える市販の液晶表示装置をそれぞれ用意し、水平台上に載置した。次に、評価サンプルの評価面（透明導電層側）を上向きにして表示装置の表示面上に載置した。その後、表示装置の表示面に緑色の背景を表示して、その際の評価サンプルの真上から目視判定によりギラツキの有無を評価した。ギラツキがない場合を「○」、ある場合を「×」として評価した。結果を表１に示す。
【００８７】
（ブラックマトリックスの開口部の隣接しない二辺間の距離の最小値）
上記ギラツキ判定における液晶表示装置のブラックマトリックスの開口部の隣接しない二辺間の距離の最小値（すなわち、図２に示す開口部の短辺の長さ）を形状測定レーザーマイクロスコープ（（株）キーエンス社製、商品名「ＶＫ−８５００」、倍率：１０倍）にて測定した。結果を表１に示す。
【００８８】
（隆起部の断面形状の最大径の測定）
上記ギラツキ判定で作製した評価サンプルの最表面層である透明導電層側の表面形状を非接触式三次元表面粗さ計（Ｖｅｅｃｏ社製、商品名「ＷＹＫＯ  ＮＴ３３００」）により、９２μｍ×１２１μｍの視野範囲、５０倍の倍率で測定した。得られた表面形状データにおける隆起部を平坦部から１０ｎｍの高さに位置する平面で輪切りにし、その際に得られる断面形状の最大径を測定した。なお、実施例４に係る評価サンプルに対しては両面（透明導電層表面及び硬化樹脂層表面）について測定した。結果を表１に示す。
【００８９】
（ヘイズ）
作製した透明導電性フィルムのヘイズを、ＪＩＳ  Ｋ７１３６（２０００年）のヘイズ（濁度）に準じ、ヘイズメーター（村上色彩技術研究所社製  型番「ＨＭ−１５０」）を用いて測定した。結果を表１に示す。
【００９０】
（耐ブロッキング性）
作製した透明導電性フィルムについて透明導電層の表面に、表面が平滑なフィルム（（株）日本ゼオン製、商品名「ＺＥＯＮＯＲ  フィルム  ＺＦ−１６」）をそれぞれ指圧にて圧着させ、その際のフィルム同士の貼り付き具合を以下の基準で目視にて確認した（検体数Ｎ＝１０）。結果を表１に示す。
＜評価基準＞
○：貼りつきが起こらない。
△：一旦貼りつくが、時間が経過するとフィルムが離れる。
×：貼りついたフィルムが、元に戻らない。
【００９１】
【表１】
2014095896.tif 000003
【００９２】
実施例で得られた透明導電性フィルムでは、耐ブロッキング性が良好であるとともに、１５０ｐｐｉを超える高精細の液晶表示素子と組み合わせてもギラツキが抑制されていた。また、ヘイズも全てのサンプルで３以下であり、透明性にも優れていた。一方、比較例で得られた透明導電性フィルムでは、耐ブロッキング性及びヘイズは良好な結果であったものの、高精細液晶表示素子との組み合わせではギラツキが生じており、高精細な表示素子に対応することができないという結果となった。
【００９３】
上述のように、実施例１及び２の透明導電性フィルムでは、１５０ｐｐｉを超える高精細の液晶表示素子でもギラツキが抑制されているところ、実施例３〜７の透明導電性フィルムでは、３２４ｐｐｉまでのさらに高精細な液晶表示素子にも対応可能であることが分かった。これにより、ブラックマトリックスの開口部の微細化に対応させて、最表面層における隆起部の裾野付近の最大径を小さくするほど、高精細の表示素子に対応可能であることが分かる。
【符号の説明】
【００９４】
１    透明高分子基材
１ａ    透明高分子基材の第１主面
１ｂ    透明高分子基材の第１主面
２ａ、２ｂ    硬化樹脂層
３    透明導電層
４    屈折率調整層
５    粒子
１０    透明導電性フィルム
１１    ブラックマトリックス
２１    ベース平坦部
２２    ベース隆起部
３１    平坦部
３２    隆起部
Ｃ１、Ｃ２    隆起部の断面形状
ｄ１、ｄ２    断面形状の最大径
Ｌ１、Ｌ２、Ｌ３    開口部の隣接しない二辺間の距離の最小値
Ｏ１、Ｏ２、Ｏ３    開口部
Ｐ    平坦部に平行な面
【図１】
2014095896.tif 000004
【図２】
2014095896.tif 000005
【図３Ａ】
2014095896.tif 000006
【図３Ｂ】
2014095896.tif 000007
【図４Ａ】
2014095896.tif 000008
【図４Ｂ】
2014095896.tif 000009
【図５】
2014095896.tif 000010